Brevet FR3074172A1 (20190531)

REVENDICATIONS1. Procédé de préparation d'un sol chargé, comprenant une charge lubrifiante sous forme de particules lamellaires cristallines de carbone ou de nitrure de bore hexagonal, lesdites particules comprenant un empilement de 2 à 5 feuillets, ledit procédé comprenant: - le mélange d'un sol et de particules lamellaires cristallines de carbone ou de nitrure de bore hexagonal, lesdites particules comprenant un empilement de 2 à 5 feuillets, ou - le mélange d'un sol et de nitrure de bore hexagonal ou de graphite suivi d'une étape d'exfoliation desdites particules dans le sol, permettant d'obtenir un sol comprenant des particules lamellaires cristallines de carbone ou de nitrure de bore hexagonal, lesdites particules comprenant un empilement de 2 à 5 feuillets, ou - l'exfoliation partielle de graphite ou de nitrure de bore hexagonal multi-feuillet pour obtenir des particules lamellaires cristallines de carbone ou de nitrure de bore hexagonal, lesdites particules comprenant un empilement de 6 à 200 feuillets, suivie d'une étape de mélange desdites particules avec un sol minéral, et d'une étape subséquente d'exfoliation supplémentaire desdites particules dans le sol, permettant d'obtenir un sol comprenant des particules lamellaires cristallines de carbone ou de nitrure de bore hexagonal, lesdites particules comprenant un empilement de 2 à 5 feuillets.\n<CLM>\1\tProcédé selon la revendication 1, caractérisé en ce que la charge lubrifiante représente 0,1 à 10% en poids par rapport au poids total du sol chargé.\n<CLM>\1\tProcédé selon la revendication 1 ou 2, caractérisé en ce que le sol est un sol choisi parmi les sols d'oxyde, d'hydroxyde ou de carbonate de métal, de métal alcalino-terreux non radioactifs et des métalloïdes non radioactifs, plus particulièrement les sols d'oxyde, d'hydroxyde ou de carbonate d'aluminium, de titane, de magnésium, de zirconium, de silicium, de calcium ou leurs composés mixtes, par exemple le sol est choisi parmi les sols de silice, de boehmite, de gibbsite, de bayerite et de leurs composés mixtes, de préférence de boehmite et de composés mixtes d'alumine et de silice.\n<CLM>\1\tProcédé de revêtement d'un substrat comprenant les étapes successives suivantes : a) préparation d'un sol chargé selon le procédé de l'une quelconque des revendications précédentes, b) revêtement d'un substrat, ayant optionnellement subi une préparation, 26 par une couche du sol chargé de l'étape a), notamment par trempage-retrait dans ledit sol ou par pulvérisation dudit sol sur le substrat, pour obtenir un substrat revêtu de sol, c) gélification du substrat revêtu de sol pour obtenir un substrat revêtu de gel, et 5 d) traitement thermique du substrat revêtu de gel de l'étape c) pour obtenir un substrat revêtu d'une céramique chargée.\n<CLM>\1\tProcédé selon la revendication 4, caractérisé en ce que le substrat est métallique, notamment en acier, par exemple en acier inoxydable. 10\n<CLM>\1\tProcédé selon la revendication 4 ou 5, caractérisé en ce que l'étape d) se décompose en deux sous-étapes : dl) séchage du gel pour obtenir un substrat revêtu de xérogel chargé, typiquement par chauffage à une température comprise entre 65 et 85°C, avantageusement sous air ou sous atmosphère inerte, 15 et d2) cuisson du substrat revêtu de xérogel, comprenant avantageusement un chauffage du substrat revêtu de xérogel à une température comprise entre 300°C et 700°C, typiquement sous flux d'un gaz inerte tel que l'azote. 20\n<CLM>\1\tProcédé selon l'une quelconque des revendications 4 à 6, caractérisé en ce que la préparation du substrat comprend : - une étape optionnelle de dégraissage - une étape de décapage, et - de préférence une étape de passivation. 25\n<CLM>\1\tRevêtement comprenant une matrice solide incluant une charge lubrifiante répartie de manière homogène dans la matrice solide, avantageusement susceptible d'être obtenu par le procédé des revendications 4 à 7, ladite matrice solide étant une céramique, 30 ladite charge étant sous forme de particules lamellaires cristallines de carbone ou de nitrure de bore hexagonal, lesdites particules comprenant un empilement de 2 à 5 feuillets. 27\n<CLM>\1\tRevêtement selon la revendication 8, caractérisé en ce que la céramique est choisie parmi les céramiques d'oxyde de métal, de métal alcalino-terreux non radioactifs et des métalloïdes non radioactifs, plus particulièrement les oxydes d'aluminium, de titane, de magnésium, de zirconium, de silicium, de 5 calcium ou leurs composés mixtes, par exemple la silice, l'alumine, et leurs compsoés, de préférence l'alumine et les composés mixtes d'aluminium et de silice.\n<CLM>\1\tRevêtement selon l'une quelconque des revendications -8 ou 9, caractérisé en ce que la charge lubrifiante représente entre 2 et 80 % en poids dudit revêtement. 10\n<CLM>\1\tComposition de sol comprenant une charge lubrifiante, avantageusement susceptible d'être obtenu par le procédé des revendications 1 à 3, ladite charge étant sous forme de particules lamellaires cristallines de carbone ou de nitrure de bore hexagonal, lesdites particules comprenant un empilement de 2 à 5 feuillets. 15\n<CLM>\1\tComposition selon la revendication 11, caractérisée en ce que le sol minéral est choisi parmi les sols d'oxyde, d'hydroxyde ou de carbonate de métal, de métal alcalino-terreux non radioactifs et des métalloïdes non radioactifs, plus particulièrement les sols d'oxyde, d'hydroxyde ou de carbonate d'aluminium, de titane, de magnésium, de zirconium, de silicium, de calcium ou leurs composés 20 mixtes, par exemple le sol est choisi parmi les sols de silice, de_boehmite, de bayerite, de gibbsite, et leurs composés mixtes, de préférence de boehmite et de composés mixtes à base d'alumine et de silice.\n<CLM>\1\tRevêtement selon l'une quelconque des revendications 8 à 10, caractérisé en ce que la charge 25 lubrifiante comprend des particules de graphène bicouche, le graphène bicouche représentant de préférence au moins 70% en poids de ladite charge lubrifiante.\n<CLM>\1\tSubstrat revêtu au moins en partie du revêtement selon l'une quelconque des revendications 8 à 10 ou\n<CLM>\1\t30\n<CLM>\1\tUtilisation du revêtement selon les revendications 8 à 10 ou 13 pour réduire le frottement et/ou lutter contre le grippage et/ou augmenter la résistance à l'usure d'un substrat, notamment un substrat métallique tel qu'un substrat en acier. 28\n<CLM>\1\tProcédé de réduction du frottement et/ou de lutte contre le grippage et/ou d'augmentation la résistance à l'usure d'un substrat, notamment un substrat métallique tel qu'un substrat en acier, comprenant l'application d'un revêtement selon l'une quelconque des revendications 8 à 10 ou 13 sur ledit substrat et/ou comprenant la mise en oeuvre du procédé selon rune quelconque des 5 revendications 4 à 7.